(57)【要約】【課題】  材料供給の問題、品質上の問題のない重量骨材及びこれを用いた重量コンクリート並びにそれらの製造方法を提供する。【解決手段】  密度が３．５ｇ／ｃｍ3以上の鉄系材料とセメントと水を配合し、コンクリート成形しあるいはコンクリート固化体を成形した後に粉砕してなる重量骨材及びその製造方法である。材料の入手は容易であり、骨材密度、粒度、含有不純物のばらつきが少なく、所定の高い密度を実現し良好な品質を有している。また、上記本発明の重量骨材とセメントと水とを配合してなる重量コンクリート及びその製造方法である。所定の高い密度の重量コンクリートを安定した品質で安価に実現することができる。【選択図】  なし【特許請求の範囲】
【請求項１】
密度が３．５ｇ／ｃｍ3以上の鉄系材料と、セメントと水を配合し、コンクリート成形してなることを特徴とする重量骨材。
【請求項２】
密度が３．５ｇ／ｃｍ3以上の鉄系材料と、セメントと水を配合し、コンクリート固化体を成形した後、粉砕してなることを特徴とする重量骨材。
【請求項３】
さらに細骨材を配合してなることを特徴とする請求項１又は２に記載の重量骨材。
【請求項４】
前記細骨材が、粒径を５．０ｍｍ以下に調整した砂、砕砂、フライアッシュ、製鋼スラグのうちの１種以上からなることを特徴とする請求項３に記載の重量骨材。
【請求項５】
前記鉄系材料が、研削発生物、集塵ダスト、酸化スケール、鉱石、砂鉄のうちの１種以上からなることを特徴とする請求項１乃至４のいずれかに記載の重量骨材。
【請求項６】
請求項１乃至５のいずれかに記載の重量骨材と、セメントと水とを配合してなることを特徴とする重量コンクリート。
【請求項７】
さらに細骨材を配合してなることを特徴とする請求項６に記載の重量コンクリート。
【請求項８】
前記細骨材が、粒径を５．０ｍｍ以下に調整した砂、砕砂、フライアッシュ、製鋼スラグのうちの１種以上からなることを特徴とする請求項７に記載の重量コンクリート。
【請求項９】
密度が３．５ｇ／ｃｍ3以上の鉄系材料と、セメントと水を配合し、コンクリート成形することを特徴とする重量骨材の製造方法。
【請求項１０】
密度が３．５ｇ／ｃｍ3以上の鉄系材料と、セメントと水を配合し、コンクリート固化体を成形した後、粉砕することを特徴とする重量骨材の製造方法。
【請求項１１】
さらに細骨材を配合することを特徴とする請求項９又は１０に記載の重量骨材の製造方法。
【請求項１２】
前記細骨材が、粒径を５．０ｍｍ以下に調整した砂、砕砂、フライアッシュ、製鋼スラグのうちの１種以上からなることを特徴とする請求項１１に記載の重量骨材の製造方法。
【請求項１３】
さらに混和剤を配合することを特徴とする請求項９乃至１２のいずれかに記載の重量骨材の製造方法。
【請求項１４】
前記鉄系材料が、研削発生物、集塵ダスト、酸化スケール、鉱石、砂鉄のうちの１種以上からなることを特徴とする請求項９乃至１３のいずれかに記載の重量骨材の製造方法。
【請求項１５】
請求項９乃至１４のいずれかに記載の方法で製造した重量骨材と、セメントと水とを配合してコンクリート成形することを特徴とする重量コンクリートの製造方法。
【請求項１６】
さらに細骨材を配合することを特徴とする請求項１５に記載の重量コンクリートの製造方法。
【請求項１７】
前記細骨材が、粒径を５．０ｍｍ以下に調整した砂、砕砂、フライアッシュ、製鋼スラグのうちの１種以上からなることを特徴とする請求項１６に記載の重量コンクリートの製造方法。
【請求項１８】
さらに混和剤を配合することを特徴とする請求項１５乃至１７のいずれかに記載の重量コンクリートの製造方法。
【発明の詳細な説明】
【技術分野】
【０００１】
本発明は、密度の大きい重量コンクリート及び重量コンクリート用として用いられる重量骨材並びにそれらの製造方法に関するものである。
【背景技術】
【０００２】
重量コンクリートとは、通常のコンクリートより単位容積重量を大きくしたコンクリートである。重量コンクリートは多くの分野で使用されており、例えば放射線遮蔽用コンクリート、橋梁ウェイト、船舶バラスト、消波ブロック、護岸堤用コンクリート等として用いられている。
【０００３】
重量コンクリートは、その単位容量重量を大きくするため、その骨材として、普通の岩石などからなる一般の骨材よりも密度の大きい重量骨材を配合して製造される。重量骨材としては、鉄等の人工重量骨材や、黄鉄鉱石、重晶石、磁鉄鉱、赤鉄鉱、砂鉄等の天然産重量骨材が用いられている。
【０００４】
上記重量骨材素材のうち、黄鉄鉱石は耐熱性が悪く問題があり、磁鉄鉱や重晶石は、それらの鉱石の供給源が乏しく入手が困難になってきている。特許文献１においては、安定供給が可能な赤鉄鉱をうまく使って、物性の良い重量コンクリートを供給する発明が記載されている。粗骨材としては赤鉄鉱を用い、細骨材としては赤鉄鉱又は磁鉄鉱を用いている。
【０００５】
特許文献２においては、重量コンクリートの細骨材として、粒度調整されたショットブラスト用スチール細粒を使用している。粗骨材としては、丸鋼の切断片、あるいは採石を用いている。
【０００６】
【特許文献１】特開平１−２９８０４５号公報
【特許文献２】特許２６６９８７６号公報
【発明の開示】
【発明が解決しようとする課題】
【０００７】
天然鉱石のうち、黄鉄鉱、磁鉄鉱、重晶石は、特許文献１に記載のとおりの問題を有している。また、赤鉄鉱についても、材料の入手は決して容易ではない。さらにいずれの鉱石も、骨材密度、粒度、含有不純物のばらつきが大きく、要求品質を確保することが難しいという問題を有している。
【０００８】
特許文献２に記載のように細骨材として粒度調整されたショットブラスト用スチール細粒を用いようとすると、材料が限定される上に粒度調整を必要とし、利用できる材料歩留りが悪くなる。また、特許文献２に記載の方法では、粗骨材に採石を用いたのでは十分に高い密度のコンクリートを得ることができず、丸鋼の切断片のような材料を用いようとすると、鉄屑は元来形状が極度に不定形であるため、所定の粒度分布を確保することが困難である。
【０００９】
本発明は、材料供給の問題、品質上の問題のない重量骨材及びこれを用いた重量コンクリート並びにそれらの製造方法を提供することを目的とする。
【課題を解決するための手段】
【００１０】
即ち、本発明の要旨とするところは以下のとおりである。
（１）密度が３．５ｇ／ｃｍ3以上の鉄系材料と、セメントと水を配合し、コンクリート成形してなることを特徴とする重量骨材。
（２）密度が３．５ｇ／ｃｍ3以上の鉄系材料と、セメントと水を配合し、コンクリート固化体を成形した後、粉砕してなることを特徴とする重量骨材。
（３）さらに細骨材を配合してなることを特徴とする上記（１）又は（２）に記載の重量骨材。
（４）前記細骨材が、粒径を５．０ｍｍ以下に調整した砂、砕砂、フライアッシュ、製鋼スラグのうちの１種以上からなることを特徴とする上記（３）に記載の重量骨材。
（５）前記鉄系材料が、研削発生物、集塵ダスト、酸化スケール、鉱石、砂鉄のうちの１種以上からなることを特徴とする上記（１）乃至（４）のいずれかに記載の重量骨材。
（６）上記（１）乃至（５）のいずれかに記載の重量骨材と、セメントと水とを配合してなることを特徴とする重量コンクリート。
（７）さらに細骨材を配合してなることを特徴とする上記（６）に記載の重量コンクリート。
（８）前記細骨材が、粒径を５．０ｍｍ以下に調整した砂、砕砂、フライアッシュ、製鋼スラグのうちの１種以上からなることを特徴とする上記（７）に記載の重量コンクリート。
（９）密度が３．５ｇ／ｃｍ3以上の鉄系材料と、セメントと水を配合し、コンクリート成形することを特徴とする重量骨材の製造方法。
（１０）密度が３．５ｇ／ｃｍ3以上の鉄系材料と、セメントと水を配合し、コンクリート固化体を成形した後、粉砕することを特徴とする重量骨材の製造方法。
（１１）さらに細骨材を配合することを特徴とする上記（９）又は（１０）に記載の重量骨材の製造方法。
（１２）前記細骨材が、粒径を５．０ｍｍ以下に調整した砂、砕砂、フライアッシュ、製鋼スラグのうちの１種以上からなることを特徴とする上記（１１）に記載の重量骨材の製造方法。
（１３）さらに混和剤を配合することを特徴とする上記（９）乃至（１２）のいずれかに記載の重量骨材の製造方法。
（１４）前記鉄系材料が、研削発生物、集塵ダスト、酸化スケール、鉱石、砂鉄のうちの１種以上からなることを特徴とする上記（９）乃至（１３）のいずれかに記載の重量骨材の製造方法。
（１５）上記（９）乃至（１４）のいずれかに記載の方法で製造した重量骨材と、セメントと水とを配合してコンクリート成形することを特徴とする重量コンクリートの製造方法。
（１６）さらに細骨材を配合することを特徴とする上記（１５）に記載の重量コンクリートの製造方法。
（１７）前記細骨材が、粒径を５．０ｍｍ以下に調整した砂、砕砂、フライアッシュ、製鋼スラグのうちの１種以上からなることを特徴とする上記（１６）に記載の重量コンクリートの製造方法。
（１８）さらに混和剤を配合することを特徴とする上記（１５）乃至（１７）のいずれかに記載の重量コンクリートの製造方法。
【発明の効果】
【００１１】
本発明の重量骨材は、密度が３．５ｇ／ｃｍ3以上の鉄系材料とセメントと水を配合し、コンクリート成形しあるいはコンクリート固化体を成形した後に粉砕しているので、材料の入手は容易であり、骨材密度、粒度、含有不純物のばらつきが少なく、所定の高い密度を実現し良好な品質を有している。
【００１２】
本発明の重量コンクリート及びその製造方法は、上記本発明の重量骨材とセメントと水とを配合しているので、所定の高い密度の重量コンクリートを安定した品質で安価に実現することができる。
【発明を実施するための最良の形態】
【００１３】
本発明の重量骨材及びその製造方法は、まず密度が３．５ｇ／ｃｍ3以上の鉄系材料とセメントと水を配合して固化させる。さらに細骨材を配合すると好ましい。
【００１４】
ここでセメントとは、それ自体で水硬性を有する無機質の粉末をいい、ポルトランドセメント、高炉セメント、シリカセメント、フライアッシュセメント、エコセメントなどの通常に用いられるセメントが該当する。
【００１５】
密度が３．５ｇ／ｃｍ3以上の鉄系材料としては、研削発生物、集塵ダスト、酸化スケール、鉱石、砂鉄から選択することができる。
【００１６】
研削発生物は、鉄鋼製品などの金属材料を研削した際に発生する金属屑であり、密度が６〜７ｇ／ｃｍ3と高い。形状は糸屑状又は粉末状である。
【００１７】
集塵ダストとしては、転炉乾ダスト、転炉湿ダスト（ＯＧダスト）、電炉集塵ダスト、鉄鋼製品の表面精製集塵ダスト等を用いることができる。これら集塵ダストは、酸化鉄粉や鉄粉を主体としており、密度４．０ｇ／ｃｍ3以上で  且つ平均粒径が４〜１０μｍの微粉の割合が多い特徴がある。
【００１８】
酸化スケールは金属材料の製造、加工工場において加熱炉、均熱炉内又は高温加熱材料の加工工程からの発生物で、密度は３．５〜６ｇ／ｃｍ3である。これらは、層状に堆積することが多いが容易に粉状に崩壊することが特徴である。
【００１９】
鉱石は磁鉄鉱、赤鉄鉱、硫化鉄鉱、チタン鉱、重晶石などの従来から用いられている高密度の重量骨材であり、密度は凡そ４〜５ｇ／ｃｍ3である。
【００２０】
砂鉄は上記の鉱石が砂状に粉化した物である。
【００２１】
本発明の重量骨材は密度が３．５  ｇ／ｃｍ3以上の鉄系材料とセメントと水を配合してなり、その鉄系材料とセメントとの配合量は重量骨材の密度と強度を勘案して決めることができる。具体的には、鉄系材料を多くすると重量骨材の密度を高めるが、その反面、セメントが少なくなり重量骨材の強度が低下する。したがって、消波ブロックなど骨材としての強度が必要な場合、重量骨材は強度を優先して配合量を設計する。一方、高密度が要求される船舶バラストなどの場合、重量骨材は骨材として成形できる下限までのセメント量に減じることができる。本発明の重量骨材は、その密度を３．５ｇ／ｃｍ3以上とすることが好ましい。密度を４．０ｇ／ｃｍ3以上とするとさらに好ましい。
【００２２】
本発明の重量骨材及びその製造方法は、上記のとおりコンクリート固化の後、最終的に骨材の形状とする上で２種類の方法から選択することができる。
【００２３】
第１の方法は、固化に際して重量骨材の形状にコンクリート成形する方法である。鉄系材料とセメント及び水、さらに必要に応じて細骨材を混練した後、骨材と同じ断面積に押し出し成形し、硬化させて重量骨材とすることができる。また、混練した後、骨材の形状にペレット成形し、硬化させて重量骨材とすることができる。
【００２４】
第２の方法は、大きな形状のコンクリート固化体を成形した後、このコンクリート固化体を粉砕することによって重量骨材を得る方法である。コンクリート固化体を粉砕機にて所定の大きさに粉砕し、５ｍｍ以上のものを重量粗骨材とし、５ｍｍ以下のものを重量細骨材として用いることができる。
【００２５】
上記の第１、２の方法では、それぞれに適した鉄系材料があり、第１の方法であるコンクリートに成形する場合には、成形を容易にするため集塵ダスト、酸化スケール、砂鉄などの粉末状鉄系材料が好ましい。第２の方法である固化体を成形した後粉砕する場合は、糸屑状の研削発生物、鉱石などの塊状の鉄系材料が好ましく、塊状の鉄系材料の形状は粉砕後の要求する重量骨材のサイズより小さくすることが好ましい。
【００２６】
また、固化体を成形する際のワーカビリティを確保し、鉄系材料を均一に充填し強度を安定させるために鉄系材料の粒度分布を考慮する必要がある。この粒度分布設計は従来のコンクリートにおける一般粗骨材、細骨材設計と同様に、粗骨材と細骨材比率、セメントの配合率、水とセメントとの比率などから決定される。鉄系材料の粒度分布の配合において、５ｍｍ以上の粗骨材と５ｍｍ以下の細骨材のいずれも鉄系材料を使用することでより高い密度を持つ重量骨材を製造することができる。鉄系材料の細骨材の入手が困難である場合、配合したコンクリートのワーカビリティを向上する目的で、従来のコンクリートに使用している細骨材を使用することができる。
【００２７】
本発明の細骨材は従来から使用されている５ｍｍ以下に調整された砂、砕砂、フライアッシュ、製鋼スラグがあり、これらから１種以上選択して使用することができる。本発明の細骨材の配合設計は先に延べたように、重量骨材の粒度と強度を勘案して決めることができる。
【００２８】
本発明の重量骨材及びその製造方法はさらに混和剤を配合することができる。混和剤として、減水剤、ＡＥ剤を配合することにより、重量骨材製造時のワーカビリティー、必要な物性を付加することができる。また、その他の添加物を加えても良い。
【００２９】
本発明の重量コンクリートは、上記本発明の重量骨材とセメントと水とを配合してなる。また、本発明の重量コンクリートの製造方法は、上記本発明方法で製造した重量骨材とセメントと水とを配合してコンクリート成形する。さらに細骨材を配合しても良い。また、混和剤を配合しても良い。
【００３０】
本発明の重量コンクリート及びその製造方法は、上記本発明の重量骨材とセメントと水とを配合しているので、所定の高い密度の重量コンクリートを安定した品質で安価に実現することができる。
【００３１】
本発明の重量コンクリートの製造において、セメント、重量骨材及び水の配合を決める手法は普通コンクリートの施工前配合を決める方法と基本的な差はない。すなわち、重量コンクリートでは、要求される重量コンクリートの密度が決まれば、これに合った重量骨材の材料の密度を決め、施工工事に要求される強度、ワーカービリティなどから重量粗骨材と必要に応じて細骨材や混和剤の配合比及び配合量、セメント量、水の配合量が決定され、これらを混練して製造する。
【００３２】
前述のとおり、本発明の重量コンクリート及びその製造方法は細骨材を配合することができる。細骨材を配合することによるメリットは、重量骨材への細骨材の配合について上述したとおりである。細骨材を配合する場合、細骨材として粒径を５．０ｍｍ以下に調整した砂、砕砂、フライアッシュ、製鋼スラグから選択して用いることができる点についても、重量骨材への細骨材の配合について上述したとおりである。
【００３３】
本発明の重量コンクリート及びその製造方法はさらに混和剤を配合することができる。混和剤としてコンクリートのワーカビリティの改善、コンクリート物性値の改善、機能付加を目的として各種減水剤、各種ＡＥ剤、流動化剤、消泡剤、防錆剤、防凍剤、収縮低減剤、凝固調製剤など多くの添加物がある。本発明において、本発明の目的を実質的に阻害しない範囲でこれらの添加物を使用することができる。
【００３４】
上記本発明の重量骨材は、密度の高い鉄系材料をセメントと混練して成形することで、鉄系材料の密度、成分の均一化した骨材を得ることができる。
【００３５】
従来、重量コンクリートを製造するに際し、重量骨材として糸屑状の研削屑をそのまま用いようとすると、糸屑状の研削屑は互いに絡み合って分離しがたく、コンクリート製造現場での使用に難があった。粒状の酸化スケールは形状のばらつきが大きかった。微粉状の集塵ダストは搬出時など飛散し汚れやすいなどのハンドリング性が悪いという問題があった。それに対し、本発明の重量骨材を用いて重量コンクリートを製造することにより、これらの問題を解消することができた。
【００３６】
本発明の重量コンクリートは、本発明の成形された重量骨材を用いることにより、既存のコンクリートプラントを使用して重量コンクリートを混練し施工することができる。従来用いられていた鉄鉱石などの材料を重量骨材として直接混練すると、品質のばらつき、重量変動などのために特別な管理が必要とされていたが、本発明の重量骨材を用いることによってこのような特別な管理を回避することができ、作業性が向上する。
【００３７】
本発明の重量コンクリートは、成形された重量骨材の粒径分布を一定に管理することができるので、施工の目的に応じて適切な粒度の細骨材を配合することにより、重量コンクリートのワーカビリティ、必要な物性を安定して確保することができる。
【００３８】
本発明の重量コンクリートで使用する重量骨材は、コンクリート成形することで鉄系材料を骨材の中に封じ込めているので、この骨材を使用した重量コンクリートでは鉄系材料がコンクリート構造体表面に露出することを少なくすることができる。
【００３９】
本発明において、集塵ダストなどの粉体はＪＩＳ  Ｒ５２０１（１）密度試験に従って密度を計測し、研削発生物、酸化スケール、鉱石、砂鉄はＪＩＳ  Ａ１１０９に従って密度を計測した。
【実施例】
【００４０】
（重量骨材の実施例）
密度が３．５ｇ／ｃｍ3以上の鉄系材料として研削屑と集塵ダストとを用い、表１に示す実施例１〜４として本発明の重量骨材を製造した。
【００４１】
【表１】
2007015880.tif 000002
【００４２】
研削屑は、鉄鋼製品の表面をグラインダー研削したときに発生する研削屑であり、密度が７．２ｇ／ｃｍ3、形状は幅が  ０．３ｍｍ以下、長さが１０ｍｍ以下の糸屑状を有している。集塵ダストは、鉄鋼製品の表面精製集塵ダストであり、密度が６．０ｇ／ｃｍ3、主たる粒径が１０μｍ以下である。
【００４３】
実施例１は、鉄系材料として研削屑を用い、鉄系材料とセメントと水を配合して混練した後の成形方法としては、１ｍ角で高さが２０ｃｍの枠に混練した配合材を流し込んで成形し、３日間養生した後、粉砕機にて２５ｍｍ以下の粒度に粉砕した。
【００４４】
実施例２は、鉄系材料として研削屑を用い、鉄系材料とセメントと水を配合して混練した後の成形方法としては、混練後にコンクリートを押出成形機にて２０ｍｍφに押出し、長さ２０ｍｍに切出しながら成形した。
【００４５】
実施例３は、鉄系材料として集塵ダストを用い、鉄系材料とセメントと水を配合して混練した後の成形方法としては、混練後にコンクリートを押出成形機にて２０ｍｍφに押出し、長さ２０ｍｍに切出しながら成形した。
【００４６】
実施例４は、鉄系材料として研削屑を用い、５〜１３ｍｍに粒度調整した製鋼スラグとフライアッシュを細骨材として配合している。鉄系材料、細骨材とセメントと水を配合して混練した後の成形方法としては、混練後に２０ｍｍφ×２０ｍｍ長さにペレット成形して硬化させた。
【００４７】
圧縮強度は混練したコンクリートから試験サンプルを採取し、１０ｃｍφ×２０ｃｍの供試体を製作しＪＩＳ  Ａ１１０８に準じて材令で２８日の強度を測定した。気乾密度は圧縮強度の供試体の大気中で乾燥した後、容積と重量を測定して求めた。
【００４８】
実施例１〜４のいずれも、気乾密度の高い重量骨材とすることができ、また圧縮強度も重量骨材として十分に高い値を得ることができた。
【００４９】
実施例１、２については、鉄系材料として糸屑状の研削屑を用いて固化体に成形することで、ハンドリング性の良い重量骨材が得られた。
【００５０】
実施例３については、鉄系材料として主たる粒径が１０μｍ以下の微粉集塵ダストを用い、これを同じく微粉のセメントと混練して固化させることにより、圧縮強度が５６．８Ｎ／ｍｍ2と極めて高い圧縮強度を得ることができた。セメントに配合される集塵ダスト微粉末粒子が、セメント水和物を架橋接続する役割をなし、さらに密度が高いことで強度を増加させたのではないかと推測される。
【００５１】
実施例４においては、細骨材として製鋼スラグとフライアッシュを加えることにより、成形作業性を確保してペレットに成形し、密度と強度のバランスの取れた骨材を得ることができた。
（重量コンクリートの実施例）
上記実施例で製造した重量骨材を用い、重量コンクリートを製造した。表２は製造した重量コンクリートを示しており、ここにおいて、実施例５〜７はそれぞれ表１に示す実施例１、３、２で製造した重量骨材を用いている。
【００５２】
【表２】
2007015880.tif 000003
【００５３】
実施例５においては、船舶のバランスウェイトとして船底に重量コンクリートを充填するに際し、本発明の重量骨材を用いた重量コンクリートを採用した。重量骨材として、実施例１と同様、鉄系材料に切削屑を用い、これをセメント、水と混練してコンクリート固化体とした後、粉砕して重量骨材とした。粉砕に際し、３０ｍｍ以下に粉砕した点で実施例１と異なる。その他の点では実施例１と同様である。
【００５４】
重量コンクリート製造に際し、重量骨材は粉砕により０〜３０ｍｍに分布しており、分粒せずにそのままセメントと水を加えて混練し、船底に流し込み、硬化させた。密度の高い重量骨材を用いることにより、コンクリートが占める容積を少なくすることができた。
【００５５】
実施例６においては、試験装置の基礎として本発明の重量骨材を用いた重量コンクリートを採用した。重量骨材として、実施例３で製造したものを用いた。重量骨材の鉄系材料として集塵ダストを使用しており、重量骨材の圧縮強度が極めて高いのが特徴である。
【００５６】
重量骨材が押し出し成形した定形骨材であるため、重量コンクリートの製造に際し、細骨材として製鋼スラグと砂を配合して粒度を調整した。重量コンクリートは密度も圧縮強度も高いため、試験装置の安定性が向上した。
【００５７】
実施例７においては、擁壁として、本発明の重量骨材を用いた重量コンクリートを採用した。重量骨材として、実施例２で製造したもの（鉄系材料として研削屑を用い、成形したもの。）を用いた。さらに細骨材として砂利と砂を用いて粒度を調整した。現地にて擁壁の型枠内に混練したコンクリートを流し込んで成形した。骨材として重量骨材を用いているため、コンクリートが硬化するまでに重量骨材が沈降し、擁壁の下部側で比重が高くなり安定性をより増大させることができる。また、圧縮強度の高い重量骨材を用いることで擁壁の強度を確保できる効果がある。